(57)【要約】      （修正有）【課題】バグフィルター用フェルトに用いるポリフェニレンサルファイド繊維において、フィルター作成時の工程通過性に優れ、施工時に発生するフィルターの破損などが起こりにくいフィルターを得るための機械特性に優れたポリフェニレンサルファイド繊維を提供する。【解決手段】芯鞘構造であって、鞘がポリフェニレンサルファイドであるバグフィルター用芯鞘型複合繊維。芯部が極限粘度０．７以上のポリエチレンテレフタレートであることが好ましい。【選択図】なし【特許請求の範囲】
【請求項１】
芯鞘構造であって、鞘がポリフェニレンサルファイドであることを特徴とするバグフィルター用芯鞘型複合繊維。
【請求項２】
芯部が極限粘度０．７以上であるポリエチレンテレフタレートであることを特徴とする請求項１に記載のバグフィルター用芯鞘型複合繊維。
【発明の詳細な説明】
【技術分野】
【０００１】
本発明は、バグフィルター用フェルトに用いるポリフェニレンサルファイド繊維に関するものであり、フィルター作成時の工程通過性に優れ、施工時に発生するフィルターの破損などが起こりにくいフィルターを得るための機械特性に優れた繊維に関するものである。
【背景技術】
【０００２】
石炭焚きボイラー、都市ゴミ焼却炉、産業廃棄物焼却炉等から排出される排ガス中には煤塵のみならずダイオキシン等の有害物質も含まれており、大気汚染防止として各種排ガス集塵は非常に重要である。また、ダイオキシン生成抑制及び排出抑制の観点からも、バグフィルターによる排ガスろ過が大きく期待されている。また、大きなろ過速度で目詰まりなしの低圧損運転できれば、ろ過面積やバグフィルター設置面積も小さくでき、コストダウンにもつながる。また、ダイオキシン類や重金属などの有害物質対策として、ガス化溶融炉や灰溶融炉が使用されるようになり、ダストはより小さくなる傾向にある。
【０００３】
ダスト吹き漏れ量が小さく長期安定して排ガスろ過を行う方法として、様々な方法が検討されている。
例えば、既に製品として存在する不織布あるいは織物のろ過面にポリテトラフルオロエチレン（以下、「ＰＴＦＥ」という）からなり細孔径が約２〜３μｍ程度のメンブレンを接着させ払い落とし性を向上させたものがある。
また、不織布あるいは織物のろ過面にフィルムの延伸方向にスリットを入れた一軸延伸フィルムを貼り合わせ、μｍ径オーダーの微少な粒子を捕捉可能としたろ過布（例えば、特許文献1）が提案されている。
ポリフェニレンサルファイド（以下、「ＰＰＳ」という）繊維よりなるフェルトに限っては、ろ過面層に細繊度繊維を用い、更には太さ勾配をつけたもの（例えば、特許文献２）、異形繊度繊維を使用することにより、繊維表面積を大きくしたしたもの（例えば、特許文献３）が知られている。
【０００４】
上記のＰＴＦＥメンブレンをろ布に接着させたものは、パルスジェット方式や逆洗方式によるダスト払い落とし性は優れるが、初期より圧損が大きく、さらに、他素材との接着性に劣るＰＴＦＥは長期にわたるダスト払い落とし操作によりＰＴＦＥメンブレン自体がろ過面から剥がれたり、ダスト払落し屈曲疲労によってシワができ、破損に至るという問題がある。また、バグフィルター用フェルトは、ろ過と同時に塩化水素などの酸性ガスをろ過面のケーキ層で消石灰などにより反応除去するという機能も有している。しかし、メンブレンを使用するとケーキ層まで払落ししてしまうため、酸性ガスの除去率が低下するといった問題があった。さらに、メンブレン加工のコストが非常に高く、現在あるバグフィルター用ろ布としては最も高いものとなっている。
【０００５】
特許文献１のものは、ろ過層内部のフィルムによりろ布を通過しようとしたダストを補足することができるが、繊維からなるろ過層自体の空隙率が大きいため、目詰まりを起こし長期安定して排ガスろ過を行えないという問題がある。
【０００６】
特許文献２のものは、繊度が２．０ｄｔｅｘ以下であるＰＰＳ短繊維を表層に配している。これは、ろ過性能は向上するものである。しかし、フェルト作成時の生産性が低くなる問題がある。
【０００７】
また、特許文献３では、繊度が５．６ｄｔｅｘ以下で、Ｙ型の異形断面ＰＰＳ繊維を使用して性能向上するものである。しかし、これらの技術で表層のろ過性能を向上することはできても、断面の形状から強力の低下が大きくなる問題がある。
【０００８】
【特許文献１】特開平２−２５３８１４号公報
【特許文献２】特開平１０−１６５７２９号公報
【特許文献３】特開２０００−１１７０２７号公報
【発明の開示】
【発明が解決しようとする課題】
【０００９】
本発明は、上記従来技術のＰＰＳ繊維よりなるバグフィルター用フェルトの持つ問題点に対し、強力の高いＰＰＳ繊維を提供することで改善することを目的とする。
【課題を解決するための手段】
【００１０】
即ち、本発明は、以下の通りである。
１．芯鞘構造であって、鞘がポリフェニレンサルファイドであることを特徴とするバグフィルター用芯鞘型複合繊維。
２．芯部が極限粘度０．７以上であるポリエチレンテレフタレートであることを特徴とする請求項１に記載のバグフィルター用芯鞘型複合繊維。
【発明の効果】
【００１１】
本発明によると、フィルター作成時の工程通過性に優れ、施工時に発生するフィルターの破損などが起こりにくいフィルター用フェルトを提供する事を可能とした。
【発明を実施するための最良の形態】
【００１２】
以下、本発明を詳細に説明する。
本発明に用いる繊維は芯鞘構造を有する繊維であり、鞘にはＰＰＳ樹脂が用いられる。芯部にはポリエステル系樹脂、ポリオレフィン系樹脂など熱可塑性樹脂を用いることができるが、汎用性、機械特性を得るために、ポリエチレンテレフタレートが好ましく用いられる。
【００１３】
芯鞘比は芯／鞘＝３０／７０〜７０／３０が好ましい。芯部が３０％より少なくなると望ましい強力を得ることとができず、７０％より多くなると耐熱性が悪くなり、フィルターとしての機能を果たさなくなる。
【００１４】
次にこのＰＰＳ短繊維を得るために用いる樹脂について説明する。用いるＰＰＳ樹脂は線状ＰＰＳポリマーが好ましく、ＡＳＴＭ  Ｄ‐１２３８‐８２法で荷重４９Ｎ、温度３１５．６℃の条件で測定したＰＰＳのメルトフローレートが５０〜１６０ｇ／１０ｍｉｎがより好ましい。バグフィルター用フェルトのように厳しい環境で使用される各種用途には単なる耐熱性や耐薬品性のみならず、例えばフィルター形体に必要な強度なども併せ持つ必要がある。そのため、例えば繊維としての高い強力を得るために、重合段階でトリクロロベンゼンなどを用いて未反応の塩素基を残しておき、紡糸前のポリマーの段階で酸素雰囲気あるいは窒素雰囲気での高温処理によって未反応塩素基により架橋反応を起こさせ重合度を増し、繊維として必要な初期強度を得る方法がある。また、比較的メルトフローレート（低分子量）の低いポリマーでも、紡糸前に、酸素雰囲気で一時的に架橋させて分子量を大きくすることによっても繊維自体は強力など必要物性を満足させることができる。しかし、この様な方法では比較的低分子量ポリマーを一次的な架橋反応によって得られたポリマーよりなる繊維であり、ＥＳＣＡなどでイオウ原子を中心とする結合を測定すると既に−ＳＯ−や−ＳＯ２−の結合が含まれ、一次的に架橋や酸化により重合度を高くしたこの様な方法では長期に渡る耐熱性を得る事はできない。本発明のＰＰＳは、ＡＳＴＭ  Ｄ‐１２３８‐８２法で荷重４９Ｎ、温度３１５．６℃の条件で測定したＰＰＳのメルトフローレートが５０〜１６０ｇ／１０ｍｉｎからなる線状ポリマーを紡糸してなることであり、例えば、ＥＳＣＡでイオウ原子を中心とする結合状態を測定しても、その９５アトミック％以上がスルフィド結合であり、さらに好ましくは９８アトミック％以上であり、さらに好ましくは１００アトミック％がスルフィド結合である事が好ましい。
【００１５】
本発明でいうＰＰＳに代表されるポリアリーレンスルフィドは、−Ａｒ−Ｓ−（Ａｒはアリーレン基）で表されるアリーレンスルフィドを繰返し単位とする芳香族ポリマーである。アリーレン基としては、ｐ−フェニレンの他に、例えばｍ−フェニレン、ナフチレン基などさまざまなものが知られているが、その耐熱性、加工性、経済的観点から言ってもｐ−フェニレンスルフィドの繰返し単位が最も優れる。
【００１６】
本発明でいうＰＰＳのＡＳＴＭ  Ｄ‐１２３８‐８２法で荷重４９Ｎ、温度３１５．６℃の条件で測定したメルトフローレートは５０〜１６０ｇ／１０ｍｉｎである。十分な長期耐熱性や強度を得るためには線状ポリマーでなおかつ重合度がより高いほうが好ましい。しかし、メルトフローレートが５０ｇ／１０ｍｉｎ以下では高温でもあまりにも粘性が高く、紡糸時の圧損上昇などから生産性と言う面では好ましくない。また、またメルトフローレートが１６０ｇ／１０ｍｉｎ以上になる、即ち分子量が小さくなると紡糸時の圧損上昇などは抑える事ができるが、分子量分布が大きくなり、低圧損状態でより高分子量ポリマーが含まれると、高分子量ポリマーの溶融状態が悪く紡糸時の糸切れなどに影響を及ぼす可能性がある。また、長期耐熱性の観点からも低分子量化は望ましくない。この様な観点からＰＰＳのメルトフローレートは５０〜１６０ｇ／１０ｍｉｎ、さらに好ましくは８０〜１４０ｇ／１０ｍｉｎの範囲である。また、線状ポリマーのＰＰＳは、架橋型や半架橋型のＰＰＳに比べると、長期耐熱性に優れるばかりでなく溶融時の熱安定性も優れるため加工性にも優れる。
【００１７】
本発明で使用するＰＰＳは、極性有機溶媒中で、アルカリ金属硫化物とジハロ芳香族化合物を重合反応させる方法により得る事ができる。アルカリ金属硫化物は、例えば、硫化ナトリウム、硫化リチウム、硫化カリウム等、あるいはこれらの混合物などが使用する事ができる。これらの中でも硫化ナトリウムが最も経済的に優れる事から一般的に用いられる。
【００１８】
また、ジハロ化合物としては、例えば、ｐ−ジクロロベンゼン、ｏ−ジクロロベンゼン、ｍ−ジクロロベンゼンなどのジハロベンゼン、１，４−ジクロロナフタレン等のジハロナフタレン、その他、ジハロ安息香酸、ジハロベンゾフェノン、ジハロフェニルエーテルなどを上げる事ができるが、物性および経済的観点よりｐ−ジクロロベンゼンが最も好ましく使用される。その他、一般的には、多少の分岐構造を得るために１分子当り２個ではなく３個以上のハロゲン置換基を有するポリハロ芳香族化合物を少量併用することも知られており、トリクロロベンゼンなどが上げられるが、本発明でいう線状ポリマーとはこの様な半架橋構造を実質的に有さないものである。
【００１９】
次にポリエチレンテレフタレート樹脂について説明する。溶媒(フェノール／テトラクロロエタン＝６０／４０)を使用して６０℃で１時間浸透させて粘度測定器にて測定される極限粘度が０．７以上である、好ましくは０．８以上１．２以下であることが好ましい。極限粘度が０．７より低いと分子量が低く、十分な強力が得られず、１．２より大きくなると溶融粘度が高くなり、紡糸することが困難となる。
【００２０】
本発明の芯鞘構造を有するＰＰＳ繊維は、前記した樹脂を用い、常法の複合溶融紡糸法により得ることができる。
【実施例】
【００２１】
以下、実施例を用いて本発明を詳細に説明する。
なお、測定方法は以下の通りである。
【００２２】
繊度：ＪＩＳ  Ｌ−１０１５（１９９９）−８．５の方法に準じて測定した。
【００２３】
強力：ＪＩＳ  Ｌ−１０１５（１９９９）−８．５の方法に準じて測定した。
【００２４】
不織布強力：L−１０９６（１９９９）−８．１２．１Ａの方法に準じて測定した。クロスウエブによるフェルトは、短繊維強力はフェルトのヨコ方向に大きく影響するため、巾５ｃｍでヨコ方向のフェルト強力で評価した。
フェルトはＰＰＳ長繊維織布を短繊維よりなるウエブにて両サイドをサンドイッチしてフェルトを構成した。基布は、５００ｄｔｅｘの長繊維ＰＰＳからなり、目付は１０４ｇ／ｍ２を使用した。ウエブは、クロスレイにて片面２００ｇ／ｍ２に積層したカードウェッブをペネ数５００／ｃｍ２にてニードルパンチ処理をしたものを用いた。その後、２１０℃熱カレンダーにて熱プレス、及び、熱セットを行い、高温フィルター用フェルトを得た。
【００２５】
＜実施例１＞
鞘成分にメルトフローレートが１１０ｇ／１０ｍｉｎであるＰＰＳ樹脂を、芯成分に極限粘度０．９のポリエチレンテレフタレート樹脂を用い、ポリマー温度を３００℃とし、単孔吐出量＝１．０ｇ／ｍｉｎにて押し出し、１２００ｍ／ｍｉｎにて紡糸した。その後トータル繊度が１，０００，０００ｄｔｅｘとし、延伸倍率１．９、延伸温度１６０℃にて延伸し、乾燥後６０ｍｍにカットし、繊度＝４．４ｄｔｅｘ、強力＝５．８ｃＮ／ｄｔｅｘの芯鞘型ポリフェニレンサルファイド／ポリエチレンテレフタレート複合繊維を得た。
【００２６】
＜実施例２＞
鞘成分にメルトフローレートが１１０ｇ／１０ｍｉｎであるＰＰＳ樹脂を、芯成分に極限粘度０．９のポリエチレンテレフタレート樹脂を用い、ポリマー温度を３００℃とし、単孔吐出量＝０．８ｇ／ｍｉｎにて押し出し、１２００ｍ／ｍｉｎにて紡糸した。その後トータル繊度が１，０００，０００ｄｔｅｘとし、延伸倍率２．９、延伸温度１６０℃にて延伸し、乾燥後６０ｍｍにカットし、繊度＝２．２ｄｔｅｘ、強力＝５．５ｃＮ／ｄｔｅｘの芯鞘型ポリフェニレンサルファイド／ポリエチレンテレフタレート複合繊維を得た。
【００２７】
＜比較例１＞
メルトフローレートが１１０ｇ／１０ｍｉｎであるＰＰＳ樹脂を用い、ポリマー温度を３００℃とし、単孔吐出量＝０．６ｇ／ｍｉｎにて押し出し、１２００ｍ／ｍｉｎにて紡糸した。その後トータル繊度が１，０００，０００ｄｔｅｘとし、延伸倍率２．３、延伸温度１６０℃にて延伸し、乾燥後６０ｍｍにカットし、繊度＝２．２ｄｔｅｘ、強力＝３．８ｃＮ／ｄｔｅｘのポリフェニレンサルファイド繊維を得た。
【００２８】
＜比較例２＞
メルトフローレートが１１０ｇ／１０ｍｉｎであるＰＰＳ樹脂を用い、ポリマー温度を３００℃とし、単孔吐出量＝１．４ｇ／ｍｉｎにて押し出し、１２００ｍ／ｍｉｎにて紡糸した。その後トータル繊度が１，０００，０００ｄｔｅｘとし、延伸倍率２．６、延伸温度１６０℃にて延伸し、乾燥後６０ｍｍにカットし、繊度＝４．４ｄｔｅｘ、強力＝３．５ｃＮ／ｄｔｅｘのポリフェニレンサルファイド繊維を得た。
【００２９】
【表１】
2008163513.tif 000002
【産業上の利用可能性】
【００３０】
以上のように、本発明では、上記従来技術のＰＰＳ繊維よりなるバグフィルター用フェルトの持つ問題点に対し、芯鞘構造とし芯部に極限粘度が０．７以上のポリエチレンテレフタレートを使用することで強力の高いＰＰＳ繊維を提供する事を可能とした。